(57)【要約】【課題】【解決手段】基板の上の誘電体層をエッチングするための方法が提供されている。フォトレジストマスクが、誘電体層の上に形成される。基板は、プラズマ処理チャンバ内に配置される。ＮＦ3を含むエッチャントガスが、プラズマチャンバに供給される。ＮＦ3ガスから、プラズマが生成される。誘電体層は、ＮＦ3ガスから生成されたプラズマによってフォトレジストマスクを通してエッチングされる。【選択図】図１
2008536305.tif 000002
【特許請求の範囲】
【請求項１】
基板の上の誘電体層をエッチングするための方法であって、
前記誘電体層の上にフォトレジストマスクを形成する工程と、
プラズマ処理チャンバ内に前記基板を配置する工程と、
ＮＦ3を含むエッチャントガスを前記プラズマチャンバ内に供給する工程と、
前記ＮＦ3ガスからプラズマを生成する工程と、
前記ＮＦ3ガスから生成された前記プラズマによって前記フォトレジストマスクを通して前記誘電体層をエッチングする工程と、を備える、方法。
【請求項２】
請求項１に記載の方法であって、前記エッチャントガスは、本質的に、フッ化炭素およびフッ化炭化水素を含まない、方法。
【請求項３】
請求項１ないし２のいずれかに記載の方法であって、前記誘電体層は、低誘電体層である、方法。
【請求項４】
請求項１ないし３のいずれかに記載の方法であって、前記誘電体層は、酸化ケイ素系の誘電体層である、方法。
【請求項５】
請求項４に記載の方法であって、前記酸化ケイ素系の誘電体層は、有機ケイ酸塩ガラスである、方法。
【請求項６】
請求項１ないし５のいずれかに記載の方法であって、前記フォトレジストマスクを形成する工程は、４００ｎｍ以下の厚さの前記フォトレジストマスクを形成する、方法。
【請求項７】
請求項１ないし５のいずれかに記載の方法であって、前記フォトレジストマスクを形成する工程は、２００ｎｍ以下の厚さの前記フォトレジストマスクを形成する、方法。
【請求項８】
請求項１ないし７のいずれかに記載の方法であって、前記エッチャントガスは、本質的にＮＦ3と不活性希釈剤からなる、方法。
【請求項９】
請求項１ないし８のいずれかに記載の方法によって製造された半導体素子。
【請求項１０】
基板の上の誘電体層をエッチングするための方法であって、
前記誘電体層の上に、４００ｎｍ以下の厚さのフォトレジストマスクを形成する工程と、
プラズマ処理チャンバ内に前記基板を配置する工程と、
本質的にＮＦ3と希釈剤からなるエッチャントガスを前記プラズマチャンバ内に供給する工程と、
前記ＮＦ3ガスからプラズマを生成する工程と、
前記ＮＦ3ガスから生成された前記プラズマによって前記フォトレジストマスクを通して前記誘電体層をエッチングする工程と、を備える、方法。
【請求項１１】
請求項１０に記載の方法であって、前記誘電体層は、低誘電体層である、方法。
【請求項１２】
請求項１０ないし１１のいずれかに記載の方法であって、前記誘電体層は、酸化ケイ素系の誘電体層である、方法。
【請求項１３】
請求項１０に記載の方法であって、前記誘電体層は、有機ケイ酸塩ガラスである、方法。
【請求項１４】
基板によって支持されると共にフォトレジストマスクによって覆われたエッチング層に形状を形成するための装置であって、
プラズマ処理チャンバであって、
プラズマ処理チャンバ容器を形成するチャンバ壁と、
前記プラズマ処理チャンバ容器内で基板を支持するための基板支持と、
前記プラズマ処理チャンバ容器内の圧力を調整するための圧力調整手段と、
前記プラズマ処理チャンバ容器に電力を供給してプラズマを維持するための少なくとも１つの電極と、
前記プラズマ処理チャンバ容器にガスを供給するためのガス流入口と、
前記プラズマ処理チャンバ容器からガスを排出するためのガス流出口と、を備える、プラズマ処理チャンバと、
前記ガス流入口と流体接続されたＮＦ3源を備えるガス源と、
前記ガス源と、前記少なくとも１つの電極とに、制御可能に接続された制御部であって、
少なくとも１つのプロセッサと、
コンピュータ読み取り可能な媒体と、を備える、制御部と、
を備え、
前記コンピュータ読み取り可能な媒体は、
前記ＮＦ3源からＮＦ3ガスを前記プラズマ処理チャンバに供給するためのコンピュータ読み取り可能なコードと、
前記ＮＦ3ガスからプラズマを生成するためのコンピュータ読み取り可能なコードと、
前記ＮＦ3ガスからの前記プラズマによって前記エッチング層のエッチングを引き起こすようなプラズマ条件を与えるためのコンピュータ読み取り可能なコードと、を備える、装置。
【発明の詳細な説明】
【技術分野】
【０００１】
本発明は、半導体素子の製造におけるフォトレジストマスクの利用に関し、特に、半導体素子の製造中にフォトレジストマスクを通して誘電体層をエッチングすることに関する。
【背景技術】
【０００２】
半導体ウエハの処理では、周知のパターニング処理およびエッチング処理を用いて、ウエハ内に半導体素子の形状が設けられる。これらの処理では、フォトレジスト（ＰＲ）材料が、ウエハに蒸着され、次いで、レチクルによってフィルタリングされた光に露出されてよい。レチクルは、光がレチクルを通して伝搬することを防ぐ幾何形状を有するようパターニングされた透明な板であってよい。
【０００３】
レチクルを通過した後、光は、フォトレジスト材料の表面に当たる。光は、現像剤がフォトレジスト材料の一部を除去できるように、フォトレジスト材料の化学組成を変化させる。ポジ型フォトレジスト材料の場合には、露光された領域が除去され、ネガ型フォトレジスト材料の場合には、露光されていない領域が除去される。その後、ウエハをエッチングして、もはやフォトレジスト材料によって保護されていない領域から、下層の材料を除去することにより、ウエハ内に所望の形状を形成する。
【０００４】
密度を増大させるには、形状のサイズが低減される。これは、形状の限界寸法（ＣＤ）を低減することにより実現されてよく、そのために、フォトレジストの解像度を改善することが必要になる。フォトレジストの解像度を改善する方法の１つとして、フォトレジストマスクを薄くする方法がある。
【０００５】
フォトレジストにおいて小さいＣＤサイズを実現するために、新しいフォトレジスト材料（１９３および１５７ｎｍ用のＰＲ）が追求されているが、これらのレジストは、ＤＵＶおよび２４８ｎｍ用のフォトレジストなどの従来のマスクよりも、プラズマからの損傷に対する耐性が低い。また、現在の単一層の方法では、形状の解像度に見合うように、ますます薄いレジストを用いる必要がある。そうすると、誘電体のエッチングに対して十分なレジストを提供することができないため、ストリエーション、配線の縁の荒さ、配線の波打ちなど、他の問題が生じうる。縮小し続ける形状の寸法に対応するために、この業界は、いくつかの処理工程を含む多層による方法など、新しい技術を研究している。新しい技術に切り替える場合には、当然、費用や時間が掛かる。
【０００６】
集積回路の結合容量のレベルを低減するために、半導体業界は、ＳｉＯ2よりも低い誘電率を有する材料、すなわち、集積回路における誘電体層形成での利用に適した材料を開発するための研究に従事してきた。有望な材料が、数多く開発されてきた。なお、それらの材料は、「低誘電率材料」と呼ばれることがある。本明細書および請求項では、低誘電率材料を、４未満の誘電率を有する材料として定義する。フッ化ケイ酸塩ガラスは、低誘電率材料の一例であり、約３．７の誘電率を有する。これは、約７ないし９％のフッ素をＳｉＯ2に添加した組成を有する。
【０００７】
現在、いくつかの種類の低誘電率材料が開発され、半導体業界で利用されている。すなわち、フッ化ケイ酸塩ガラス（ＦＳＧ）、水素シルセスキオキサン（ＨＳＱ）、スピンオン有機材料（Ｄｏｗ社のＳｉＬＫ（商標）は、２．６５の誘電率が報告されている非フッ化高芳香族系有機スピンオンポリマである）、および、有機ケイ酸塩ガラスのように化学蒸着（ＣＶＤ）で蒸着された無機系、である。例えば、限定はしないが、かかる有機ケイ酸塩誘電体としては、カリフォルニア州サンノゼのＮｏｖｅｌｌｕｓ社のＣＯＲＡＬ（商標）、カリフォルニア州サンタクララのＡｐｐｌｉｅｄ  Ｍａｔｅｒｉａｌｓ社のＢｌａｃｋ  Ｄｉａｍｏｎｄ（商標）、オランダのＡＳＭ  Ｉｎｔｅｒｎａｔｉｏｎａｌ社のＡｕｒｏｒａ（商標）、カリフォルニア州サンタクララのＳｕｍｉｔｏｍｏ  Ｃｈｅｍｉｃａｌ  Ａｍｅｒｉｃａ，ＩｎｃのＳｕｍｉｋａ  Ｆｉｌｍ（登録商標）、および、ニュージャージー州モリスタウンのＡｌｌｉｅｄ  Ｓｉｇｎａｌ社のＨＯＳＰ（商標）が挙げられる。有機ケイ酸塩ガラス材料は、二酸化ケイ素の格子内に炭素および水素の原子が組み込まれていることにより、材料の密度が下がるため誘電率が低くなっている。かかる膜の誘電率は、通例、３．０未満である。
【発明の開示】
【０００８】
上述の課題を解決するために、本発明の目的に従って、基板の上の誘電体層をエッチングするための方法が提供されている。フォトレジストマスクが、誘電体層の上に形成される。基板は、プラズマ処理チャンバ内に配置される。ＮＦ3を含むエッチャントガスが、プラズマチャンバに供給される。ＮＦ3ガスから、プラズマが生成される。誘電体層は、ＮＦ3ガスから生成されたプラズマによってフォトレジストマスクを通してエッチングされる。
【０００９】
別の態様において、基板の上の誘電体層をエッチングするための方法が提供されている。４００ｎｍ以下の厚さのフォトレジストマスクが、誘電体層の上に形成される。基板は、プラズマ処理チャンバ内に配置される。本質的にＮＦ3と希釈剤からなるエッチャントガスが、プラズマチャンバ内に供給される。ＮＦ3ガスから、プラズマが生成される。誘電体層は、ＮＦ3ガスから生成されたプラズマによってフォトレジストマスクを通してエッチングされる。
【００１０】
別の態様では、基板によって支持されると共にフォトレジストマスクによって覆われたエッチング層に形状を形成するための装置が提供されている。プラズマ処理チャンバが準備される。プラズマ処理チャンバは、プラズマ処理チャンバ容器を形成するチャンバ壁と、プラズマ処理チャンバ容器内で基板を支持するための基板支持と、プラズマ処理チャンバ容器内の圧力を調整するための圧力調整装置と、プラズマ処理チャンバ容器に電力を供給してプラズマを維持するための少なくとも１つの電極と、プラズマ処理チャンバ容器にガスを供給するためのガス流入口と、プラズマ処理チャンバ容器からガスを排出するためのガス流出口と、を備える。ＮＦ3源を備えたガス源が、ガス流入口と流体接続されている。制御部が、ガス源と少なくとも１つの電極とに制御可能に接続されており、少なくとも１つのプロセッサとコンピュータ読み取り可能な媒体とを備えている。コンピュータ読み取り可能な媒体は、ＮＦ3源からＮＦ3ガスを前記プラズマ処理チャンバに供給するためのコンピュータ読み取り可能なコードと、ＮＦ3ガスからプラズマを生成するためのコンピュータ読み取り可能なコードと、ＮＦ3ガスからのプラズマによってエッチング層のエッチングを引き起こすようなプラズマ条件を与えるためのコンピュータ読み取り可能なコードと、を備える。
【００１１】
添付の図面を参照しつつ行う本発明の詳細な説明において、本発明の上述の特徴およびその他の特徴を詳述する。
【発明を実施するための最良の形態】
【００１２】
以下では、添付図面に例示されたいくつかの好ましい実施形態を参照して、本発明の詳しい説明を行う。以下の説明では、本発明の完全な理解を促すために、数多くの具体的な詳細事項が示されている。しかしながら、当業者にとって明らかなように、本発明は、これらの具体的な詳細事項の一部または全てがなくとも実施することが可能である。そのほか、本発明が不必要に不明瞭となるのを避けるため、周知の処理工程および／または構造については、詳細な説明を省略した。
【００１３】
理解しやすいように、本発明の一実施形態で利用される処理を示す概略フローチャートを図１に示す。誘電体層を備えた基板が準備される（工程１０４）。フォトレジストマスクが、誘電体層の上に形成される（工程１０８）。基板がプラズマチャンバ内に配置される（工程１１２）。ＮＦ3を含むエッチャントガスが、プラズマチャンバに供給される（工程１１６）。エッチングガスから、プラズマが生成される（工程１２０）。エッチャントガスから生成されたプラズマを用いて、誘電体層がエッチングされる（工程１２４）。次いで、残ったフォトレジストマスクが除去される（工程１２８）。
【００１４】
実施例
本発明を容易に理解できるように、工程１０４で準備された誘電体層２２０を備える基板２１０の断面図を図２Ａに示した。本発明の好ましい実施形態の一例では、基板２１０は、シリコンウエハであり、誘電体層２２０は、有機ケイ酸塩ガラス、すなわち、酸化ケイ素系の低誘電率材料である。好ましい実施形態では、誘電体層２２０の上に、ＡＲＣ層が配置される。ＡＲＣ層は、下部反射防止膜（ＢＡＲＣ）２２４であることが好ましい。フォトレジストマスク２２８が、誘電体層２２０の上に形成される（工程１０８）。フォトレジストマスク２２８は、１９３ｎｍ用のフォトレジストであることが好ましい。マスクは、４００ｎｍ以下の厚さを有することが好ましい。ビアのパターニングでは、約４００ｎｍのマスク厚を用いる。トレンチのパターニングでは、約２００ｎｍのマスク厚を用いる。マスクは、２００ｎｍ以下の厚さを有することが、さらに好ましい。基板２１０は、プラズマ処理チャンバ内に配置される（工程１１２）。
【００１５】
図３は、本発明のエッチングに利用できるプラズマ処理チャンバ３００を示す説明図である。プラズマ処理チャンバ３００は、閉じ込めリング３０２と、上側電極３０４と、下側電極３０８と、ガス源３１０と、排気ポンプ３２０とを備える。プラズマ処理チャンバ３００内で、基板２１０は、下側電極３０８の上に配置される。下側電極３０８は、基板２１０を保持するのに適切な基板保持機構（例えば、静電チャック、機械的クランプなど）を備える。リアクタ上部３２８は、下側電極３０８のちょうど反対側に配置された上側電極３０４を備える。上側電極３０４、下側電極３０８、および、閉じ込めリング３０２は、閉じ込めプラズマ容積を規定する。ガスは、ガス源３１０によって、閉じ込めプラズマ容積に供給され、排気ポンプ３２０によって、閉じ込めリング３０２および排気口を通って、閉じ込めプラズマ容積から排気される。この実施形態では、ガス源３１０は、ＮＦ3源３１２と、希釈剤源３１６と、剥離ガス源３１８とを備える。ガス源３１０は、さらに、他のガス源を備えてもよい。下側電極３０８には、ＲＦ電源３４８が、電気的に接続されている。チャンバ壁３５２が、閉じ込めリング３０２、上側電極３０４、および、下側電極３０８を取り囲んでいる。他の組み合わせで電極にＲＦ電源を接続してもよい。本発明の好ましい実施形態では、２７ＭＨｚおよび２ＭＨｚの電源が、下側電極に接続されるＲＦ電源３４８を構成しており、上側電極は、接地されている。ＲＦ電源３４８、排気ポンプ３２０、および、ガス源３１０には、制御部３３５が、制御可能に接続されている。
【００１６】
図４Ａおよび図４Ｂは、本発明の実施形態で用いられる制御部３３５の実施に適したコンピュータシステム８００を示す図である。図４Ａは、コンピュータシステムの物理的形状の一例を示す。もちろん、コンピュータシステムは、集積回路、プリント基板、および、小型携帯デバイスから大型スーパコンピュータまで、多くの物理的形状を有してよい。コンピュータシステム８００は、モニタ８０２と、ディスプレイ８０４と、筐体８０６と、ディスクドライブ８０８と、キーボード８１０と、マウス８１２とを備える。ディスク８１４は、コンピュータシステム８００とデータをやり取りするために用いられるコンピュータ読み取り可能な媒体である。
【００１７】
図４Ｂは、コンピュータシステム８００のブロック図の一例である。システムバス８２０には、様々なサブシステムが取り付けられている。１または複数のプロセッサ８２２（中央処理装置すなわちＣＰＵとも呼ぶ）が、メモリ８２４などの記憶装置に接続されている。メモリ８２４は、ランダムアクセスメモリ（ＲＡＭ）および読み出し専用メモリ（ＲＯＭ）を含む。当技術分野で周知のように、ＲＯＭは、ＣＰＵに対して単方向的にデータや命令を転送するよう機能し、ＲＡＭは、通例、双方向的にデータや命令を転送するために用いられる。これらの種類のメモリは両方とも、後に示す任意の適切なコンピュータ読み取り可能媒体を備えてよい。ＣＰＵ８２２には、さらに、固定ディスク８２６が、双方向的に接続されており、さらなるデータ記憶容量を提供している。固定ディスク８２６は、後に示すコンピュータ読み取り可能媒体のいずれを備えてもよい。固定ディスク８２６は、プログラムやデータなどを格納するために用いられてよく、通例は、一次記憶装置よりも遅い二次記憶媒体（ハードディスクなど）である。固定ディスク８２６内に保持された情報は、必要に応じて、メモリ８２４内の仮想メモリとして標準的な方法で組み込まれてよいことを理解されたい。リムーバブルディスク８１４は、後に示すコンピュータ読み取り可能媒体の形態を取ってよい。
【００１８】
ＣＰＵ８２２は、さらに、ディスプレイ８０４、キーボード８１０、マウス８１２、および、スピーカ８３０など、様々な入力／出力装置に接続されている。一般に、入力／出力装置は、ビデオディスプレイ、トラックボール、マウス、キーボード、マイク、タッチセンサ式ディスプレイ、トランスデューサ式カードリーダ、磁気または紙テープリーダ、タブレット、スタイラス、音声または手書き認識装置、バイオメトリクスリーダ、または、他のコンピュータ、のいずれであってもよい。ＣＰＵ８２２は、必要に応じて、ネットワークインターフェース８４０を用いて、他のコンピュータや電気通信ネットワークに接続されてもよい。かかるネットワークインターフェースを用いて、ＣＰＵは、上述の方法の工程を実行する途中で、ネットワークから情報を受信、または、ネットワークに情報を出力してよい。さらに、本発明の方法の実施形態は、ＣＰＵ８２２単体で実行されてもよいし、インターネットなどのネットワークを介して、処理の一部を分担する遠隔ＣＰＵと協働で実行されてもよい。
【００１９】
さらに、本発明の実施形態は、様々なコンピュータによる動作を実行するためのコンピュータコードを有するコンピュータ読み取り可能な媒体を備えたコンピュータストレージ製品に関する。媒体およびコンピュータコードは、本発明のために、特別に設計および構成されてもよいし、コンピュータソフトウェア分野における当業者にとって周知および利用可能なものであってもよい。コンピュータ読み取り可能な媒体の例としては、ハードディスク、フレキシブルディスク、磁気テープなどの磁気媒体；ＣＤ−ＲＯＭ、ホログラフィック素子などの光学媒体；フロプティカルディスクなどの光磁気媒体；特定用途向け集積回路（ＡＳＩＣ）、プログラム可能論理回路（ＰＬＤ）、ＲＯＭおよびＲＡＭなど、プログラムコードを格納および実行するよう特別に構成されたハードウェア装置、が挙げられるが、それらに限定されない。コンピュータコードの例としては、コンパイラによって生成されたコードなどのマシンコードや、インタープリタを用いてコンピュータによって実行される高級言語コードを含むファイルが挙げられる。コンピュータ読み取り可能な媒体は、搬送波で具現化されたコンピュータデータ信号によって転送されると共にプロセッサが実行可能な一連の命令を表すコンピュータコードであってもよい。
【００２０】
ＮＦ3を含むエッチャントガスが、プラズマチャンバ３００に供給される（工程１１６）。一例では、エッチャントガスは、ＮＦ3と、Ａｒなどの不活性ガスとを含む。例えば、エッチャントガスは、６０ｓｃｃｍのＮＦ3と、１００ｓｃｃｍのＡｒとを含んでよい。この例のように、エッチャントガスは、フッ化炭素およびフッ化炭化水素を含まないことが好ましい。
【００２１】
エッチングガスから、プラズマが生成される（工程１２０）。この例では、プラズマチャンバ内の圧力は、１２０ｍＴｏｒｒに設定されている。ＲＦ電源は、２７ＭＨｚで５００ワットの電力と、２ＭＨｚで１００ワットの電力とを供給する。エッチャントガスから生成されたプラズマを用いて、図２Ｂに示したように、誘電体層２２０に形状がエッチングされる（工程１２４）。基板がプラズマ処理チャンバ内に配置された状態で、アッシング処理を用いて、残ったフォトレジストマスクを除去してよい（工程１２８）。
【００２２】
本発明は、様々な誘電材料のエッチングに用いられてよい。本発明は、酸化ケイ素や有機ケイ酸塩ガラスなど、酸化ケイ素系の誘電材料のエッチングに用いられてよい。本発明の別の態様では、本発明は、有機物系または酸化ケイ素系の低誘電体のエッチングに用いられてよい。本発明を用いてエッチング可能な有機物系の低誘電体の例としては、ＳｉＬＫおよび有機ケイ酸塩ガラスが挙げられる。
【００２３】
本発明は、１９３ｎｍ以上用のフォトレジストを用いることが好ましい。かかるフォトレジストは、炭素対水素の比（Ｃ／Ｈ比）が低く、エッチング耐性が低い傾向がある。
【００２４】
フォトレジストの選択性は、誘電体層のエッチング速度をフォトレジストのエッチング速度で割った値として定義される。一般に、フォトレジストの選択性は、フォトレジストのエッチング速度を下げることによって増大できる。本発明のＮＦ3エッチングは、フォトレジストのエッチング速度を増大させると考えられるが、フォトレジストのエッチング速度の増大よりも大きく誘電体のエッチング速度を増大させることにより、フォトレジストの選択性を増大させることができる。
【００２５】
従来のエッチングは、エッチングの前もしくは間に、フォトレジスト上に炭素またはポリマを蒸着させることによって、フォトレジストのエッチング速度を下げる。かかる処理は、パターン間のマイクロローディングを引き起こす。かかるマイクロローディングにより、形状の間隔が狭い領域と、形状の間隔が広い領域との間で、エッチングが不均一になる。
【００２６】
炭化水素、フッ化炭素、および、フッ化炭化水素のいずれの成分も含まないＮＦ3エッチャントのみを用いる本発明の処理は、炭素またはポリマを蒸着しないため、マイクロローディングを引き起こさない。
【００２７】
さらに、本発明の処理は、フォトレジストの波打ちを低減または排除することができる。フォトレジストの波打ちは、フォトレジストマスク材料の歪みまたは屈曲によって引き起こされる。屈曲または歪んだフォトレジストマスクは、不規則な形状の原因となる。このようなフォトレジストマスク材料の歪みまたは屈曲は、フォトレジストエッチング速度を低減するためにフォトレジスト上に配置された保護層すなわちフッ化炭化水素ポリマによって引き起こされると考えられる。かかる炭素またはポリマの保護層は、フォトレジストマスクに対して力を掛けるため、フォトレジストマスクが屈曲したり歪んだりする。
【００２８】
本発明の処理は、配線の縁の荒さ、および、ストリエーションを低減するために用いられてもよい。一般に、配線の縁の荒さ、および、ストリエーションは、エッチング処理中の不均一なポリマ蒸着によって引き起こされるからである。
【００２９】
以上、いくつかの好ましい実施形態を参照しつつ本発明について説明したが、本発明の範囲内で、様々な代替物、置換物、変形物、および、等価物が存在する。また、本発明の方法および装置を実施する他の態様が数多く存在することにも注意されたい。したがって、添付の特許請求の範囲は、本発明の真の趣旨および範囲内に含まれる代替物、置換物、および等価物の全てを網羅するものとして解釈される。
【図面の簡単な説明】
【００３０】
【図１】本発明の一実施形態を示すフローチャート。
【図２Ａ】本発明の一実施形態においてエッチングされる層を示す説明図。
【図２Ｂ】本発明の一実施形態においてエッチングされる層を示す説明図。
【図３】エッチングに利用できるプラズマ処理チャンバを示す説明図。
【図４Ａ】本発明の実施形態で用いられる制御部の実施に適したコンピュータシステムを示す図。
【図４Ｂ】本発明の実施形態で用いられる制御部の実施に適したコンピュータシステムを示す図。
【図１】
2008536305.tif 000003
【図２Ａ】
2008536305.tif 000004
【図２Ｂ】
2008536305.tif 000005
【図３】
2008536305.tif 000006
【図４Ａ】
2008536305.tif 000007
【図４Ｂ】
2008536305.tif 000008
【手続補正書】
【提出日】平成19年11月29日(2007.11.29)
【手続補正１】
【補正対象書類名】特許請求の範囲
【補正対象項目名】全文
【補正方法】変更
【補正の内容】
【特許請求の範囲】
【請求項１】
基板の上の低誘電体層をエッチングするための方法であって、
前記低誘電体層の上にフォトレジストマスクを形成する工程と、
プラズマ処理チャンバ内に前記基板を配置する工程と、
本質的にＮＦ3と不活性希釈剤からなるエッチャントガスを前記プラズマチャンバ内に供給する工程と、
前記ＮＦ3ガスからプラズマを生成する工程と、
前記ＮＦ3ガスから生成された前記プラズマによって前記フォトレジストマスクを通して前記低誘電体層をエッチングする工程と、を備える、方法。
【請求項２】
請求項１に記載の方法であって、前記低誘電体層は、酸化ケイ素系の誘電体層である、方法。
【請求項３】
請求項２に記載の方法であって、前記酸化ケイ素系の誘電体層は、有機ケイ酸塩ガラスである、方法。
【請求項４】
請求項１ないし３のいずれかに記載の方法であって、前記フォトレジストマスクを形成する工程は、４００ｎｍ以下の厚さの前記フォトレジストマスクを形成する、方法。
【請求項５】
請求項１ないし４のいずれかに記載の方法であって、前記フォトレジストマスクを形成する工程は、２００ｎｍ以下の厚さの前記フォトレジストマスクを形成する、方法。
【請求項６】
請求項１ないし５のいずれかに記載の方法であって、前記不活性希釈剤はＡｒである、方法。
【請求項７】
請求項１ないし６のいずれかに記載の方法によって製造された半導体素子。
【請求項８】
基板の上の低誘電体層をエッチングするための方法であって、
前記低誘電体層の上に、４００ｎｍ以下の厚さのフォトレジストマスクを形成する工程と、
プラズマ処理チャンバ内に前記基板を配置する工程と、
本質的にＮＦ3と不活性希釈剤からなるエッチャントガスを前記プラズマチャンバ内に供給する工程と、
前記ＮＦ3ガスからプラズマを生成する工程と、
前記ＮＦ3ガスから生成された前記プラズマによって前記フォトレジストマスクを通して前記誘電体層をエッチングする工程と、を備える、方法。
【請求項９】
請求項８に記載の方法であって、前記不活性希釈剤はＡｒである、方法。
【請求項１０】
請求項８ないし９のいずれかに記載の方法であって、前記低誘電体層は、酸化ケイ素系の誘電体層である、方法。
【請求項１１】
請求項１０に記載の方法であって、前記低誘電体層は、有機ケイ酸塩ガラスである、方法。
【請求項１２】
基板によって支持されると共にフォトレジストマスクによって覆われた低誘電体層に形状を形成するための装置であって、
プラズマ処理チャンバであって、
プラズマ処理チャンバ容器を形成するチャンバ壁と、
前記プラズマ処理チャンバ容器内で基板を支持するための基板支持と、
前記プラズマ処理チャンバ容器内の圧力を調整するための圧力調整手段と、
前記プラズマ処理チャンバ容器に電力を供給してプラズマを維持するための少なくとも１つの電極と、
前記プラズマ処理チャンバ容器にガスを供給するためのガス流入口と、
前記プラズマ処理チャンバ容器からガスを排出するためのガス流出口と、を備える、プラズマ処理チャンバと、
前記ガス流入口と流体接続されたガス源であって、
ＮＦ3源と、
不活性希釈剤源と、を備える、ガス源と、
前記ガス源と、前記少なくとも１つの電極とに、制御可能に接続された制御部であって、
少なくとも１つのプロセッサと、
コンピュータ読み取り可能な媒体と、を備える、制御部と、
を備え、
前記コンピュータ読み取り可能な媒体は、
前記ＮＦ3源からＮＦ3ガスを、並びに、前記不活性希釈剤源から不活性希釈剤を、前記プラズマ処理チャンバに供給するためのコンピュータ読み取り可能なコードと、
前記ＮＦ3ガスおよび前記不活性希釈剤からプラズマを生成するためのコンピュータ読み取り可能なコードと、
前記ＮＦ3ガスおよび前記不活性希釈剤から生成された前記プラズマによって前記エッチング層のエッチングを引き起こすようなプラズマ条件を与えるためのコンピュータ読み取り可能なコードと、を備える、装置。
【国際調査報告】
2008536305.tif 000009
2008536305.tif 000010
2008536305.tif 000011